連続繊維によって構成される不織布であって、連続繊維はポリ乳酸系重合体により構成され、該ポリ乳酸系重合体にはカルボジイミド化合物およびハイドロタルサイトが含まれていることを特徴とするポリ乳酸系不織布。ポリ乳酸系重合体中のカルボジイミド化合物およびハイドロタルサイトのそれぞれの含有量が、ポリ乳酸系重合体100質量部に対し、カルボジイミド化合物が0.1~1.5質量部、ハイドロタルサイトが0.1~3質量部であることを特徴とする請求項1記載のポリ乳酸系不織布。本発明は、連続繊維からなる不織布を得るときに、製糸性および開繊性が良好であり、かつ、実用に供することのできる耐加水分解性、一定期間経過後の強度を十分に保持しうるポリ乳酸系不織布を提供することを技術的な課題とするものである。本発明者は、上記課題を達成するために検討した結果、カルボキシル末端を封鎖する剤として知られるカルボジイミド化合物に、さらにハイドロタルサイトを併用してポリ乳酸系重合体に添加することにより、上記課題が達成しうることを見出し本発明に到達した。すなわち、本発明は、連続繊維によって構成される不織布であって、連続繊維はポリ乳酸系重合体により構成され、該ポリ乳酸系重合体にはカルボジイミド化合物およびハイドロタルサイトが含まれていることを特徴とするポリ乳酸系不織布を要旨とするものである。以下、本発明について詳細に説明する。本発明におけるポリ乳酸系重合体としてはポリD-乳酸、ポリL-乳酸、D-乳酸とL-乳酸との共重合体、D-乳酸とヒドロキシカルボン酸との共重合体、L-乳酸とヒドロキシカルボン酸との共重合体、D-乳酸とL-乳酸とヒドロキシカルボン酸との共重合体との中から選ばれるいずれかの重合体またはこれらのブレンド体を用いることができる。また乳酸と共重合させるヒドロキシカルボン酸としては、グリコール酸、ヒドロキシ酪酸、ヒドロキシ吉草酸、ヒドロキシカプロン酸、ヒドロキシヘプタン酸、ヒドロキシカプリル酸などが挙げられるが、この中でも特にヒドロキシカプロン酸やグリコール酸が低コスト化の点から好ましい。本発明におけるポリ乳酸系重合体の融点は150°C以上であることが好ましい。融点が150°C以上のポリ乳酸系重合体は高い結晶性を有していることから、耐熱性が良好で熱収縮率が小さく、安定して熱加工することができる不織布となる。ポリ乳酸のホモポリマーであるポリ-L-乳酸やポリ-D-乳酸の融点は約180°Cであるが、ホモポリマーではなく共重合体を用いる場合は融点が150°C以上となるようにモノマーの共重合比率を決定する必要がある。具体的にはL-乳酸とD-乳酸との共重合体において、L-乳酸とD-乳酸のモル比でL-乳酸/D-乳酸=5/95~0/100あるいはL-乳酸/D-乳酸=95/5~100/0のものを用いるとよい。共重合比率がこの値を外れると融点が150°C未満となり非晶性が高くなり本発明の目的を達成し得ないことがある。本発明において用いられるカルボジイミド化合物としては、モノカルボジイミド、ポリカルボジイミドが挙げられ、一般的に良く知られた方法で合成されたものを使用すればよい。しかし、溶融紡糸時の高温状態に耐えることができ熱劣化等が生じにくいものでなければ、紡糸性や操業性を悪化させることとなり、また、本発明の効果を発揮することも望めない。本発明において、カルボジイミド化合物の含有量は、ポリ乳酸系重合体を100質量部としたときに、0.1~1.5質量部であることが好ましく、この範囲内において要求される耐加水分解性に応じて適宜含有量を決めればよい。カルボジイミド化合物の含有量が0.1質量部より少ないと、目的とするポリ乳酸系不織布の耐加水分解性の向上を十分に奏することができない。一方、1.5質量部より多いと、製糸性の悪化や、カルボジイミド化合物から分解ガスが多く発生することとなり操業性が悪化する。このような理由から、さらに好ましい範囲は0.5質量部~1質量部である。本発明において用いられるハイドロタルサイトは、ポリ乳酸系重合体100質量部に対して、0.1~3質量部の範囲でポリ乳酸系重合体に含有される。ポリ乳酸系重合体にハイドロタルサイトを含有させることにより、溶融紡糸において、ポリ乳酸系重合体の結晶化を促進させる働きを担わせることができる。また、ポリ乳酸系重合体中にカルボジイミド化合物とともにハイドロタルサイトを含有させることにより、加水分解による分子量低下を抑制する効果があると推定する。したがって、ハイドロタルサイトを含有させたポリ乳酸系重合体を用いることにより、製糸性や開繊性が良好となり、また、得られる不織布において、実用に供することのできる耐加水分解性を付与することができる。ハイドロタルサイトの含有量が0.1質量部未満となると、ハイドロタルサイトを含有する効果を十分に奏することができず、一方、3質量部を超えると糸条の強力が低下する傾向となり、また糸切れが発生しやすくなり製糸性が悪化する傾向となる。カルボジイミド化合物やハイドロタルサイトをポリ乳酸系重合体に含有させる方法としては、ポリ乳酸系重合体チップとカルボジイミド化合物あるいはハイドロタルサイトとを混練機により混合させて一旦マスターチップを作成しておき、マスターチップとポリ乳酸系重合体チップとをチップブレンドマスターバッチ法して溶融紡糸する方法、乾燥した粉末状のカルボジイミド化合物およびハイドロタルサイトを直接、ポリ乳酸系重合体チップに添加して混合ドライブレンド法してから溶融紡糸する方法、また、予めポリ乳酸系重合体チップとカルボジイミド化合物あるいはハイドロタルサイトとを溶融混練により混合しチップ化し、このチップを用いて溶融紡糸してもする方法コンパウンド法が挙げられる。本発明に用いるポリ乳酸系重合体には、本発明の目的を妨げない範囲において、公知の酸化防止剤、紫外線吸収剤、顔料、難燃剤、滑剤、安定剤などの添加剤を添加してもよい。ただし、本発明で用いるカルボジイミド化合物は縮合剤であることから、ヒドロキシル基、アミノ基、カルボキシル基などの置換基を有する薬剤を添加する場合は、副反応が増加することになり、本目的以外に薬剤が消費されるため、本発明の効果を含め、添加剤の効果を十分に得られなくなる恐れがあるため、薬剤の選定、添加量には注意する。本発明におけるポリ乳酸系不織布を構成する連続繊維の断面形状は特に限定するものはなく、円形、楕円形、多角形、多葉形等が挙げられ、また中空部を有する中空断面であってもよい。本発明のポリ乳酸系不織布を構成する繊維の単糸繊度は1~10デシテックスであることが好ましい。さらには1.5~8デシテックスであることが好ましい。単糸繊度が1デシテックス未満であると、紡糸工程において糸切れが発生するなど操業性が悪化する傾向となる。一方、10デシテックスを超えると紡出糸条の冷却性に劣るため、紡出糸条同士が密着しやすく、開繊性に劣る傾向となる。本発明のポリ乳酸系不織布の目付は、用途や目的に応じて適宜選択すればよく、特に限定するものではないが、一般的には10g/m2以上であることが好ましい。目付が10g/m2以下では柔軟性に優れるものの、機械強力に劣る傾向となり、破れが生じやすくなる。上限は特に限定されないが800g/m2程度である。本発明のポリ乳酸系不織布の不織布化形態としては、構成繊維同士が熱により接着した熱接着不織布、ニードルパンチ法やスパンレース法などによって構成繊維同士が機械的に交絡してなる交絡不織布等が挙げられる。また、種々のボンディング方法を併用してなるものであってもよい。生産性や機械的強力を考慮すると、構成繊維同士が熱により接着した熱接着不織布であることが好ましい。熱接着の方法は、具体的には、加熱されたエンボスロールと表面が平滑なフラットロール、あるいは加熱された一対のエンボスロールの間、あるいは加熱された一対のフラットロールの間に繊維ウェブを通して、繊維の一部を熱により軟化または溶融させて構成繊維間を接着する方法である。エンボスロールの柄はそのまま熱接着部の形状となるが、その形状もまた特に限定するものではなく、散点状でも直線状、格子状など直線的な形状であってもよい。散点状の場合、丸形、楕円形、菱形、三角形、T字形、井形、長方形、正方形などいかなる形態でもよい。接着点の大きさ、密度は目的によって適宜選択すればよいが、接着点の大きさは0.1~1.0mm2、接着点密度は2~80個/cm2がよい。個々の接着部の大きさが0.1mm2未満であったり、接着点密度が2個/cm2未満であったりすると、接着点面積が少ないために機械的強度に劣る傾向となる。また、接着部の大きさが1.0mm2を超える場合や、接着点密度が80個/cm2を超える場合、接着点の面積が大きいために得られる不織布の柔軟性や嵩高性が低下する傾向となる。次に本発明のポリ乳酸系不織布の好ましい製造方法について説明する。本発明のポリ乳酸系不織布は、紡糸工程と不織布化工程が連続工程にて行われるスパンボンド法によって効率よく製造することができる。まず、原料となるポリ乳酸系重合体にカルボジイミド化合物とハイドロタルサイトとを混合し、溶融させて、紡糸口金より紡出する。紡出された糸条は冷却空気流などの公知の冷却装置によって冷却し、エアーサッカーなどの公知の引き取り手段によって目標繊度となるように牽引細化して引き取る。牽引細化した連続繊維群は公知の開繊装置にて開繊せしめた後、スクリーンコンベアなどの移動式捕集面上に開繊堆積させて連続繊維ウェブとする。この得られた連続繊維ウェブを熱接着装置に通して、繊維同士を熱接着することで目的とするポリ乳酸系不織布を得る。エアーサッカーによる牽引速度は3500~7000m/分の範囲であることが好ましい。牽引速度が遅すぎるとポリ乳酸系重合体の分子配向が十分に進まず、得られる不織布の機械的性能、寸法安定性に劣るものとなる。一方、速すぎると紡糸の安定性に劣り、糸切れが発生しやすくなり、操業性が悪化する傾向がある。熱接着時における加熱ロールの表面温度は使用しているポリ乳酸系重合体の融点Tmに対して、Tm-60~Tm°Cの範囲であることが好ましい。ロール表面温度が低すぎる場合、熱接着が十分に行われず、機械的性能および寸法安定性の低下を招く傾向がある。一方、ロール表面温度が高すぎる場合、繊維が溶融しロール表面に付着して操業性が損なわれる恐れがある。熱処理を施して得られた不織布には、必要に応じてバインダー樹脂などをディップ法、コーティング法、泡含浸法などの方法で付与してもよい。また、付与するバインダー樹脂はその目的に合わせて適宜選択すればよい。本発明によれば、ポリ乳酸系重合体に、カルボジイミド化合物とハイドロタルサイトとを添加することにより、製糸性および開繊性が良好であり、かつ、耐加水分解性が良好となるため、時間経過に伴う強度低下が生じ難く、実用性の高いポリ乳酸系不織布を提供することが可能となる。次に実施例に基づき本発明を説明するが、本発明は実施例によってなんら限定されるものではない。実施例に記載した各種物性は以下の測定方法で求めた。1メルトフローレートg/10分ASTM-D-1238に記載の方法に準じて溶融温度を210°C、荷重2160gfとして測定した。2融点°Cパーキンエルマ社製示差走査型熱量計を用いて試料質量を5mg、昇温速度を10°C/分として測定し、得られた融解吸熱曲線の最大値を与える温度を融点°Cとした。3目付g/m2標準状態の試料長20cm、試料幅5cmの試料片5点を準備し、各試料の試料片の質量gを秤量し、得られた値を単位面積当たりに換算し、目付g/m2とした。4耐加水分解性評価試料不織布を、温度60±5°C、相対湿度95±5中の恒温恒湿器内に投入して所定時間、高温高湿状態中に曝露した後、取り出し、引張強力N/5cm幅を測定して求めた。引張強力は、JISL1906に準じて、試料長20cm、試料幅5cmの試料片を5点作成し、各試料について定速伸張型引張試験器オリエンテック社製テンシロンUTM-4-1-100を用い、つかみ間隔10cm、引張速度20cm/分で伸張し、得られた切断時破断荷重N/5cm幅の平均値を引張強力N/5cm幅とした。なお、強力を測定する際に、試料の機械方向MDおよび機械方向と直交する方向CDのいずれも測定した。耐加水分解性の評価方法としては、恒温恒湿槽投入前の初期引張強力をS0、所定時間投入後の引張強力をS1として、下記式により強力保持率を算出した。強力保持率S1/S0×100実施例1融点174°C、MFR21g/10分、L-乳酸/D-乳酸=99.6/0.4モルのポリ乳酸系重合体を用意した。該ポリ乳酸系重合体に、ポリ乳酸系重合体100質量部に対してハイドロタルサイトDHT-4A-2、協和化学工業社製を0.5質量部、カルボジイミド化合物EN160、松本油脂社製製を1.0質量部となるように添加した上で、エクストルーダー型溶融押出機を用いて210°Cで溶融し、紡糸口金を用いて、単孔吐出量1.7g/分で溶融紡糸した。紡出された糸条を公知の冷却装置にて冷却し、エアーサッカーを用いて牽引速度5500m/分で牽引細化し、公知の開繊装置にて開繊した。開繊した糸条を移動しているスクリーンコンベア上に捕集し、連続繊維からなるウェブを得た。連続繊維の単糸繊度は2.7デシテックスであった。得られた連続繊維ウェブは表面温度を130°Cに設定した熱エンボス装置で熱圧接し、目付50g/m2のポリ乳酸系不織布を得た。得られたポリ乳酸系不織布の耐加水分解性評価の結果を表1に示す。得られた不織布は、耐加水分解性評価において、高温高湿状態に600時間曝露した後であっても強力低下はほとんどみられず、耐加水分解性に優れたものであった。比較例1実施例1において、ポリ乳酸系重合体100質量部に対して、カルボジイミド化合物のみを添加し、ハイドロタルサイトを添加しなかったこと以外は実施例1と同様にして不織布を製造しようとしたが、紡糸口金より紡出された糸条は冷却されにくく、エアーサッカーに導入しようとしても繊維同士が密着し、良好に製糸できず、不織ウェブを得ることを断念した。比較例2実施例1において、ポリ乳酸系重合体100質量部に対して、カルボジイミド化合物は添加せず、タルク0.5質量部のみを添加したこと以外は実施例1と同様にして不織布を製造し、目付50g/m2のポリ乳酸系不織布を得た。得られたポリ乳酸系不織布の耐加水分解性評価の結果を表1に示す。得られた不織布は、高温高湿状態に400時間曝露後より強力低下が著しく、600時間後ではほぼ強力がなくなった。比較例3実施例1において、ポリ乳酸系重合体100質量部に対して、カルボジイミド化合物は添加せず、ハイドロタルサイト0.5質量部のみを添加したこと以外は実施例1と同様にして不織布を製造し、目付50g/m2のポリ乳酸系不織布を得た。得られたポリ乳酸系不織布の耐加水分解性評価の結果を表1に示す。得られた不織布は、高温高湿状態に400時間曝露後より強力が大きく低下し、600時間後ではほぼ強力がなくなった。比較例4実施例1において、ポリ乳酸系重合体100質量部に対して、添加剤として、ハイドロタルサイトに替えてタルク0.5質量部を添加したこと以外は実施例1と同様にして不織布の製造し、目付50g/m2のポリ乳酸系不織布を得た。得られたポリ乳酸系不織布の耐加水分解性評価の結果を表1に示す。得られた不織布は、高温高湿状態に400時間曝露後より強力が低下し、600時間後では強力が曝露前の約半分程度まで低下した。